(57)【要約】【課題】レジン組成物を重合させる際にデキストリンを混合することにより、長期に渡って粘弾性を維持し、医療用として半永久的に使用できるレジン組成物を提供する。【解決手段】メタクリレート若しくはアクリレート、無機質充填剤、重合開始剤を混合したものにデキストリン加えて重合させ、成型後の粘弾性を長期に渡って維持可能としたレジン組成物であって、デキストリンの混合割合を全体重量の１〜７重量％とし、デキストリンとして食用の着色剤を使用する。【選択図】　　　　なし【特許請求の範囲】
【請求項１】
レジン組成物の重合時にデキストリン加えて反応させ、成型後の粘弾性を長期に渡って維持可能としたことを特徴とするレジン組成物。
【請求項２】
デキストリンの混合割合を全体重量の１〜７重量％とすることを特徴とする請求項１記載のレジン組成物。
【請求項３】
前記デキストリンとして食用の着色剤を使用することを特徴とする請求項１又は２記載のレジン組成物。
【発明の詳細な説明】
【０００１】
【発明の属する技術分野】
本発明は義歯床用等の医療に使用するレジン組成物に関する。
【０００２】
【従来の技術】
従来、義歯床用レジン組成物はポリメチルメタクリレートやポリエチルメタクリレートを主成分としこれに重合触媒を加えた粉成分と、メチルメタクリレートを主成分とする液成分とで構成され、使用時には粉成分と液成分を混合・練和して用いられる。
義歯の作成は、患者の口腔内の印象を採得して石こう模型を作成した後、その石こう模型上で歯科用ワックス等を用いて義歯床部を形成し、咬合器にセットして人口歯の配列を行って、蝋義歯を作製し、その後、蝋義歯をそのまま埋没用石こうを用いてフラスコ内に埋没し熱湯等でワックス部分を流して義歯床部分の空洞を埋没材中に形成させた後、義歯床用レジン組成物の粉成分と液成分とを計量し、スパチュラなどで混和・練和して餅状とした後、埋没用石こう中に形成した空洞内に填入し、その後、重合硬化させ、冷却して掘り出し、形態修正・研磨を行う手順で行われている。
【０００３】
【発明が解決しようとする課題】
しかしながら、このようなレジン組成物は時間の経過と共に徐々に硬化する特質があり、長期に渡って使用することができないという問題があった。
本発明は係る従来の問題点を解決するためになされたものであって、その目的とするところは、レジン組成物を重合させる際にデキストリンを混合することにより、長期に渡って粘弾性を維持し、医療用として半永久的に使用できるレジン組成物を提供することにある。
【０００４】
【課題を解決するための手段】
本発明者は従来のレジン組成物にデキストリンを加えて反応させることにより、成型後の粘弾性を長期に渡って維持できることを見出し、本発明を完成させたものである。
すなわち、前記目的を達成するための手段として本発明請求項１記載のレジン組成物では、重合時にデキストリン加えて反応させ、成型後の粘弾性を長期に渡って維持可能とした。
【０００５】
請求項２記載のレジン組成物では、請求項１記載のレジン組成物において、デキストリンの混合割合を全体重量の１〜７重量％とした。
【０００６】
請求項３記載のレジン組成物では、請求項１又は２記載のレジン組成物において、前記デキストリンとして食用の着色剤を使用した。
【０００７】
【発明の実施の形態】
以下図面に基づいて本発明の実施の形態を説明する。
本発明のレジン組成物は、メタクリレート若しくはアクリレートに無機質充填剤、デキストリン、重合開始剤等を混合して形成した弾性重合体である。
前記メタクリレート若しくはアクリレートの具体例としては、メチルメタクリレート、エチルメタクリレート、イソプロピルメタクリレート、２−ヒドロキシエチルメタクリレート、３−ヒドロキシプロピルメタクリレート、２−ヒドロキシ−１，３−ジメタクリロキシプロパン、ｎ−ブチルメタクリレート、イソブチルメタクリレート、ヒドロキシプロピルメタクリレート、テトラヒドロフルフリルメタクリレート、グリシジルメタクリレート、２−メトキシエチルメタクリレート、２−エチルヘキシルメタクリレート、ベンジルメタクリレート、エチレングリコールジクリレート、ジエチレングリコールジクリレート、トリエチレングリコールジクリレート、ブチレングリコールジクリレート、ネオペンチルグリコールジクリレート、１，３−ブタンジオールジメタクリレート、１，４−ブタンジオールジメタクリレート、１，６−ヘキサンジオールジメタクリレート、トリメチロールプロパントリメタクリレート、トリメチロールエタントリメタクリレート、ペンタエリスリトールトリメタクリレート、トリメチロールメタントリメタクリレート、ペンタエリスリトールテトラメタクリレート、ポリブチレングリコールジメタクリレート又はこれらのアクリレートがあり、またウレタン結合を持つモノマーとして、ジ−２−メタクリロキシエチル−２，２，４−トリメチルヘキサメチレンジカルバメート、１，３，５−トリス［１，３−ビス（メタクリロイルオキシ）−２−プロポキシカルボニルアミノヘキサン］−１，３，５−（１Ｈ，３Ｈ，５Ｈ）トリアジン−２，４，６−トリオン又はこれらのアクリレートがあり、その他２，２’ジ（４−ヒドロキシシクロヘキシル）プロパンと２−オキシパノンとヘキサメチレンジイソシアネートと２−ヒドロキシエチルメタクリレート又は２−ヒドロキシエチルアクリレートとから成るウレタンオリゴマー、１，３−ブタンジオールとヘキサメチレンジイソシアネートと２−ヒドロキシエチルメタクリレート又は２−ヒドロキシエチルアクリレートとから成るウレタンオリゴマーがあり、これらは単独或いは２種類以上を混合して使用する。
【０００８】
混合する無機質充填剤としては、バリウムガラス、アルミナガラス、カリウムガラス等の各種ガラス、シリカ、長石、石英、合成ゼオライト、リン酸カルシウム、ケイ酸アルミニウム、ケイ酸カルシウム、炭酸マグネシウムなどの粉末を例示でき、予めシラン物質を用いて表面処理したものを用いることが望ましい。
【０００９】
これらを重合方法は特に限定されないが、例えば加熱によって重合させる方法、重合開始剤を用いて重合させる方法、紫外線及び可視光線で重合させる方法等がある。
このうち重合開始剤を使用する場合の重合開始剤としては、例えば過酸化ベンゾイル等の過酸化物；アゾビスイソブチロニトリル等のアゾ化合物が挙げられる。このとき、必要によりジメチル−ｐ−トルイジン等の第三アミン系化合物や第１鉄塩等を併用したレドックス系触媒とすることも有効である。これらの中でも特に好ましいのは過酸化物−第三アミン系開始剤であり、その含有量は、本発明組成物に対して０．１〜２．０重量％であることが好ましい。
【００１０】
また紫外線及び可視光線で重合させる場合には、カンファキノン、ジベンゾイル、２−メタクリロキシエチレン−ｐ−ジメチルアミノベンゾエート等の光増感剤が用いられ、第三アミン系化合物や第１鉄塩等を併用してもよく、これら光増感剤の好ましい含有量は、本発明組成物に対して０．０５〜７．０重量％である。加熱によって重合させる場合には、重合温度は６０〜１１０℃であることが好ましい。
【００１１】
前記デキストリンとしては食用着色剤を使用する。食用着色剤としては、小倉食品化工業株式会社製：食用青色１号、食用黄色４号、食用赤色３号等を使用する。
この食用着色剤はデキストリンを９５％の割合で含有している。
食用着色剤の混合割合は、メタクリレート若しくはアクリレート、無機質充填剤、重合開始剤を合わせた全体重量の１〜７％とする。
通方によって、メタクリレート若しくはアクリレート、無機質充填剤、重合開始剤を混合し、それにデキストリンを加えて混和すると数分で餅状となり、硬化した後は長期に渡って粘弾性を維持する。
また、重合組成物としては株式会社ニッシン社製、株式会社モリタ販売のフィジオライナー（商品名）を使用することができる。このフィジオライナーにはポリマー組成物、無機質充填剤、重合開始剤が含まれている。このフィジオライナーの原料に１〜７％のデキストリンまたは食用着色剤を混合して同様の作用効果を得ることができる。
【００１２】
以上、本発明の実施の形態を説明してきたが、本発明の具体的な構成は本実施の形態に限定されるものではなく、発明の要旨を逸脱しない範囲の設計変更等があっても本発明に含まれる。
例えば、前記実施の形態において説明した着色剤の混合割合は多少の増減があっても適用可能であり、デキストリンとしては着色剤以外のものを使用しても良い。
【００１３】
【発明の効果】
以上説明してきたように本発明のレジン組成物では、レジン組成物にデキストリンを加えるので、デキストリンが有効に作用してレジン組成物の粘弾性を長期に渡って維持する。
また、７重量％以下の少量のデキストリンであるので、腐蝕等の原因にならない。
また、一般的な着色剤を使用するので、原材料が安価である。
このようなレジン組成物を義歯の内面、あるいは義顔の耳、指、鼻等として半永久的に使用することができる。